(57)【要約】  半導体ウェーハなどのワークピースからフッ素残留物を除去するための脱フッ素化プロセスが提供される。一実施例においては、ワークピースを処理するための方法は、ワークピース支持体上にワークピースを支持することを含み得る。ワークピースは、フォトレジスト層を有し得る。ワークピースは、ワークピースの表面上に１つ以上のフッ素残留物を有し得る。本方法は、第１のプロセスガスから生成されたプラズマを少なくとも部分的に使用して、ワークピースにつき脱フッ素化プロセスを実施することを含み得る。第１のプロセスガスは、水素ガスを含み得る。脱フッ素化プロセスを実施することに続いて、本方法は、ワークピースにつきプラズマストリッププロセスを実施して、ワークピースからフォトレジスト層を少なくとも部分的に除去することを含み得る。
2021530102.tif 000002
【特許請求の範囲】
【請求項１】
ワークピースを処理するための方法であって、
ワークピースをワークピース支持体上に支持することであって、前記ワークピースがフォトレジスト層を有し、前記ワークピースが前記ワークピースの表面上に１つ以上のフッ素残留物を有する、ことと、
第１のプロセスガスから生成されたプラズマを少なくとも部分的に使用して、前記ワークピースにつき脱フッ素化プロセスを実施することであって、前記第１のプロセスガスが水素ガスを含む、ことと、
前記脱フッ素化プロセスを実施することに続いて、前記ワークピースにつきプラズマストリッププロセスを実施して、前記ワークピースからフォトレジスト層を少なくとも部分的に除去することと、
を含む、方法。
【請求項２】
脱フッ素化プロセスを実施することは、
プラズマ源を使用して、前記第１のプロセスガスからプラズマチャンバ内で１つ以上の水素ラジカルを生成することと、
前記プラズマチャンバを処理チャンバから分離する分離グリッドで、前記プラズマを使用して生成されたイオンをフィルタリングすることと、
前記ワークピースを前記処理チャンバ内の前記水素ラジカルに曝露させることと、
を含む、
請求項１に記載の方法。
【請求項３】
前記第１のプロセスガスは、キャリアガスをさらに含み、前記キャリアガスは、窒素又は不活性ガスを含む、
請求項１に記載の方法。
【請求項４】
前記プラズマストリッププロセスは、
プラズマ源を使用して、第２のプロセスガスからプラズマチャンバ内で１つ以上の種を生成することと、
前記プラズマチャンバを処理チャンバから分離する分離グリッドを使用してイオンをフィルタリングして、１つ以上の中性ラジカルの通過を可能にすることと、
前記ワークピースを前記処理チャンバ内の１つ以上の中性ラジカルに曝露させることと、
を含み、
前記第２のプロセスガスは、酸素を含む、
請求項１に記載の方法。
【請求項５】
前記脱フッ素化プロセスは、約５秒乃至約６０秒の範囲の処理時間にわたって実施される、
請求項１に記載の方法。
【請求項６】
前記脱フッ素化プロセスは、約３００ｍＴ乃至約４０００ｍＴの範囲の前記処理チャンバ内のプロセス圧で実施される、
請求項１に記載の方法。
【請求項７】
前記脱フッ素化プロセスは、約６００Ｗ乃至約５０００Ｗの範囲の源電力で実施される、
請求項１に記載の方法。
【請求項８】
前記脱フッ素化プロセスは、約９０℃乃至約４００℃の範囲のプロセス温度で、前記ワークピースにつき実施される、
請求項１に記載の方法。
【請求項９】
前記第１のプロセスガス内の１つ以上のキャリアガスに対する水素ガスの比率は、約２乃至約１００である、
請求項１に記載の方法。
【請求項１０】
前記第２のプロセスガスは、酸素及び窒素を含む、
請求項４に記載の方法。
【請求項１１】
前記ワークピースは、金属層を含む、
請求項１に記載の方法。
【請求項１２】
前記金属層は、タングステンを含む、
請求項１に記載の方法。
【請求項１３】
前記フッ素残留物は、エッチングプロセスから生じる、
請求項１に記載の方法。
【請求項１４】
前記水素ラジカルは、前記１つ以上のフッ素残留物と反応してＨＦガスを生成する、
請求項２に記載の方法。
【請求項１５】
前記方法は、前記プラズマストリッププロセスを実施する前に、前記処理チャンバからの前記ＨＦガスをポンピングすることをさらに含む、
請求項１４に記載の方法。
【請求項１６】
ワークピースにつき脱フッ素化プロセスを実施するための方法であって、前記ワークピースがフォトレジスト層を含み、前記ワークピースは、前記ワークピース上に１つ以上のフッ素残留物を有し、前記方法は、
処理チャンバ内のワークピース支持体上に前記ワークピースを支持することと、
１つ以上の水素ラジカルを生成することと、
前記１つ以上の水素ラジカルを前記ワークピースに曝露して、前記水素ラジカルを前記１つ以上のフッ素残留物と反応させ、ＨＦガスを生成することと、
前記処理チャンバから前記ＨＦガスを排出することと、
を含む、方法。
【請求項１７】
前記１つ以上の水素ラジカルは、誘導結合プラズマ源を使用してプロセスガスから生成される、
請求項１６に記載の方法。
【請求項１８】
前記１つ以上の水素ラジカルは、タングステンフィラメントを使用して生成される、
請求項１６に記載の方法。
【請求項１９】
前記１つ以上の水素ラジカルは、プラズマ源の下流で水素ガスを１つ以上の励起された不活性ガス分子と混合することによって生成される、
請求項１７に記載の方法。
【請求項２０】
前記処理チャンバは、分離グリッドによって前記プラズマ源から分離されており、前記水素ガスは、前記分離グリッドで又は分離グリッドの下方で、１つ以上の励起された不活性ガス分子と混合される、
請求項１９に記載の方法。
【発明の詳細な説明】
【技術分野】
【０００１】
関連出願の相互参照
本出願は、２０１８年６月２５日付にて出願された“Post Etch Defluorination Process”と題する米国特許仮出願第６２／６８９４７５号の優先権の利益を主張するものであり、この出願はあらゆる目的のために参照により本明細書に組み込まれる。
【０００２】
技術分野
本開示は、概して、半導体プロセス、より具体的には、半導体プロセスにおけるプラズマストリッププロセスの前に実施されるエッチング後の脱フッ素化プロセスに関する。
【背景技術】
【０００３】
背景技術
プラズマストリッププロセス（例えば、ドライストリッププロセス）は、半導体製造中にワークピース上にパターン化されたフォトレジスト及び／又は他の材料を除去するための方法として、半導体製造において使用され得る。プラズマストリッププロセスにより、１つ以上のプロセスガスから生成されたプラズマから抽出された反応種（例えば、ラジカル）を使用して、ワークピースの表面からフォトレジスト及び他のマスク層をエッチング及び／又は除去することができる。例えば、いくつかのプラズマストリッププロセスにおいては、遠隔プラズマチャンバで生成されたプラズマからの中性種が分離グリッドを通過して処理チャンバ内に入る。中性種が半導体ウェーハなどのワークピースに曝露され、これにより、ワークピースの表面からフォトレジストを除去することができる。
【発明の概要】
【発明が解決しようとする課題】
【０００４】
発明の概要
本開示の実施形態の態様及び利点は、以下の説明において部分的に記載されることがあり、又は、説明から若しくは実施形態の実施を通じて学習され得る。
【課題を解決するための手段】
【０００５】
本開示の例示的な一態様は、半導体ウェーハなどのワークピースを処理するための方法を対象とする。本方法は、ワークピース支持体上にワークピースを支持することを含み得る。ワークピースは、フォトレジスト層を有し得る。ワークピースは、ワークピースの表面上に１つ以上のフッ素残留物を有し得る。本方法は、第１のプロセスガスから生成されたプラズマを少なくとも部分的に使用して、ワークピースにつき脱フッ素化プロセスを実施することを含み得る。第１のプロセスガスは、水素ガスを含み得る。脱フッ素化プロセスを実施することに続いて、本方法は、ワークピースにつきプラズマストリッププロセスを実施して、ワークピースからフォトレジスト層を少なくとも部分的に除去することを含み得る。
【０００６】
様々な実施形態の上記の及び他の特徴、態様及び利点は、以下の説明及び添付の特許請求の範囲を参照することにより、よりよく理解されるようになるであろう。本明細書に組み込まれ、かつ、その一部を構成する添付の図面は、本開示の実施形態を例示しており、説明と共に、関連する基本方式を説明するのに役立つ。
【０００７】
以下の添付の図面を参照して、当業者を対象とした実施形態の詳細な説明を本明細書において示す。
【図面の簡単な説明】
【０００８】
【図１】本開示の例示的な実施形態による例示的なプロセスの概要を示す図である。
【図２】本開示の例示的な実施形態による例示的なプラズマ処理装置を示す図である。
【図３】本開示の例示的な実施形態による例示的な方法のフローチャートである。
【図４】本開示の例示的な実施形態による例示的な脱フッ素化プロセスの例示的なフローチャートである。
【図５】本開示の例示的な実施形態によるプラズマ後のガス注入を使用する例示的な水素ラジカルの生成を示す図である。
【図６】本開示の例示的な実施形態によるフィラメントを使用する例示的な水素ラジカルの生成を示す図である。
【図７】本開示の例示的な実施形態による例示的なプラズマ処理装置を示す図である。
【図８】本開示の例示的な実施形態による例示的なプラズマ処理装置を示す図である。
【発明を実施するための形態】
【０００９】
発明を実施するための形態
ここで、１つ以上の実施例を図示した実施形態を詳細に参照する。各実施例は、実施形態の説明として提供されるものであり、本開示を限定するものではない。実際に、当業者であれば、本開示の範囲又は精神から逸脱することなく、実施形態に対して様々な修正及び変形を行うことができることは明らかであろう。例えば、一実施形態の一部として図示又は説明された特徴を他の実施形態と共に使用して、さらなる実施形態を生み出すことができる。したがって、本開示の態様は、このような修正及び変形をカバーすることが意図されている。
【００１０】
本開示の例示的な態様は、フッ素残留物（例えば、エッチング後のフッ素残留物）を低減するためにワークピースを処理するための方法を対象とする。プラズマストリッププロセス（例えば、ドライストリッププロセス）は、半導体製造プロセス中のフォトレジスト及び／又は他のマスク材料の除去に使用することができる。例えば、プラズマから抽出された反応種を使用して、半導体ウェーハなどのワークピースの表面上のフォトレジストをエッチング及び／又は除去することができる。
【００１１】
いくつかの場合には、残留フッ素が（例えば、フッ素化学反応によるエッチングプロセスを実施した後）、ワークピース上に存在し得る。プラズマストリッププロセス中に使用される酸素ベースのプラズマは、フッ素残留物と反応して、ワークピースにつき、下部の層材料をエッチングすることができる。プラズマストリッププロセス中に金属層がワークピース上に露出すると、残留フッ素が揮発性金属成分を生成して、処理チャンバを汚染するおそれがある。金属汚染により、再結合の増加に対する反応種の損失に起因して、チャンバの安定性が影響を受けることがある。
【００１２】
例えば、プラズマストリッププロセスを使用して、露出させたタングステン上のフォトレジスト層を除去することができる。酸素ベースのプラズマストリッププロセス中に、先行のエッチングプロセス（例えば、フッ素化学反応によって実施されるエッチングプロセス）からの残留フッ素が酸素及びタングステンと反応して、揮発性の酸化タングステン及びオキシフッ化物を形成することがある。酸化タングステン及びオキシフッ化物は、プラズマ処理装置のより低温の部分に堆積され得る。タングステン化合物の蓄積により、酸素ベースのプラズマストリッププロセス中の酸素ラジカルの再結合の増加が生じ、その結果、プラズマストリッププロセス中のフォトレジストストリップレートの低下がもたらされることがある。フッ素はまた、ワークピースの加熱中にワークピースの表面から放出されて、プラズマ処理装置の一部に付着する可能性があり、これにより、プラズマストリッププロセスの性能が影響を受ける。
【００１３】
本開示の例示的な態様は、プラズマストリッププロセスを実施する前に、ワークピースにつき脱フッ素化プロセスを実施することを対象とする。脱フッ素化プロセスは、プラズマストリッププロセスと同一の処理チャンバ内においてその場で実施することができる。脱フッ素化プロセスにより、ワークピースを１つ以上の水素ラジカルに曝露させることができる。水素ラジカルは、フッ素残留物と反応して、ＨＦ分子（例えば、ＨＦガス）を生成し得る。ＨＦ分子は、処理チャンバから排出することができる。次いで、プラズマストリッププロセスを実施して（例えば、酸素ベースのプラズマを使用して）、フォトレジストを除去することができる。このようにして、プラズマストリッププロセス中の１つ以上のフッ素残留物の存在からもたらされる影響を低減することができる。
【００１４】
いくつかの実施形態においては、水素ラジカルは、分離グリッドによって処理チャンバから分離されているプラズマチャンバ内で生成することができる。水素ラジカルは、例えば、プロセスガス内にプラズマを誘導することによって生成することができる。プロセスガスは、例えば、Ｈ２及びキャリアガスを含む混合物、例えば、Ｈ２及びＮ２を含む混合物であってよく、又は、Ｈ２及びＨｅを含む混合物であってよく、又は、Ｈ２及びＡｒを含む混合物であってよく、又は、Ｈ２及びＡｒ及び他の不活性ガスを含む混合物であってよい。いくつかの他の実施形態においては、水素ラジカルは、例えば、加熱されたタングステンフィラメントなどの加熱されたフィラメントを使用して生成することができる。
【００１５】
いくつかの他の実施形態においては、水素ラジカルは、プラズマ後のガス注入を使用して生成することができる。例えば、１つ以上の励起された不活性ガス分子（例えば、励起されたＨｅ分子）は、分離グリッドによって処理チャンバから分離されたプラズマチャンバ内で生成され得る。励起された不活性ガス分子は、例えば、プラズマ源（例えば、誘導プラズマ源、容量プラズマ源など）を使用して、プロセスガス内にプラズマを誘導することによって生成することができる。プロセスガスは、不活性ガスであってよい。例えば、プロセスガスは、ヘリウム、アルゴン、キセノン、ネオン、又は、他の不活性ガスであってよい。いくつかの実施形態においては、プロセスガスは、不活性ガスによって構成可能である。分離グリッドを使用してプラズマチャンバ内で生成されたイオンをフィルタリングし、分離グリッドの穴を通して中性種を処理チャンバへと通過させてワークピースに曝露することができる。
【００１６】
いくつかの実施形態においては、水素ラジカルは、分離グリッドで、又は、分離グリッドの下方で（例えば下流で）、水素ガス（Ｈ２）と励起された種とを混合することによって生成することができる。例えば、いくつかの実施形態においては、分離グリッドは、複数のグリッドプレートを有していてよい。水素ガスは、グリッドプレートのうちの１つの下方又は下流の位置で、分離グリッドを通過する種へと注入することができる。いくつかの実施形態においては、水素ガスは、２つのグリッドプレート間の位置で、分離グリッドを通過する種へと注入することができる。いくつかの実施形態においては、水素ガスは、全てのグリッドプレートの下の位置で（例えば処理チャンバ内で）、種へと注入することができる。
【００１７】
水素ガスと不活性ガスからの励起された種とを混合することにより、中性水素ラジカルなどの１つ以上の水素ラジカルの生成が生じ得る。水素ラジカルは、本開示の例示的な実施形態による脱フッ素化プロセスを実施するために、処理チャンバ内のワークピースに曝露され得る。
【００１８】
本開示の例示的な態様は、いくつかの技術的効果及び利点を提供する。例えば、１つ以上の水素ラジカルを用いたワークピースのその場での（例えばプラズマストリッププロセスと同一の処理チャンバ内での）処理により、プラズマストリッププロセス中のワークピース上のフッ素残留物の存在に帰せられる、タングステン化合物の蓄積及びこれに続くストリップレートの低下を低減することができる。
【００１９】
本開示の態様を、例示及び説明の目的で、「ワークピース」「ウェーハ」又は半導体ウェーハに関連して説明する。当業者であれば、本明細書で提供する開示を使用して、本開示の例示的な態様が任意の半導体基板又は他の適当な基板に関連して使用可能であることを理解するであろう。加えて、数値に伴う「約」という用語の使用は、提示された数値の前後１０パーセント（１０％）以内を指すことを意図している。「ペデスタル」とは、ワークピースを支持するために使用可能な任意の構造を指す。
【００２０】
図１は、本開示の例示的な実施形態による、例示的なプロセス５０の概要を示している。ステージ５２において、ワークピース７０は、基板層７２（例えば、シリコン及び／又はシリコンゲルマニウム）を含み得る。エッチングすべき層７４（例えば、二酸化ケイ素層などの誘電体層、又は、タングステンなどの金属層）は、基板層７２の上に配置され得る。フォトレジスト層７６は、ワークピース７０上でパターニングされ得る。フォトレジスト層７６は、エッチングプロセス中に層７４をエッチングするためのマスクとして機能するようにパターニングされ得る。
【００２１】
プロセス５０は、層７４の一部を除去するためにエッチングプロセス５４を実施する。エッチングプロセス５４は、いくつかの実施形態においては、フッ素、フッ素含有化合物、フッ素種、及び／又は、フッ素混合物を使用して層７４の露出部分をエッチングするフッ素ベースのエッチングプロセスであってよい。ステージ５６に示しているように、エッチングプロセス５４の完了後に、フッ素残留物７５がワークピース７０上に残存し得る。
【００２２】
フォトレジスト除去プロセス５８は、プラズマ処理装置（例えば、図２、図７又は図８の装置）内で実施することができる。本開示の例示的な実施形態によれば、フォトレジスト除去プロセス５８は、脱フッ素化プロセス及びプラズマストリッププロセスを含むことができる。
【００２３】
本開示の例示的な実施形態によれば、脱フッ素化プロセスは、ワークピース７０を水素ラジカルに曝露させることを含み得る。水素ラジカルは、フッ素残留物と反応してＨＦを生成する。ＨＦは、プラズマ処理装置の処理チャンバから除去することができる。ステージ６０において、ワークピース７０は、フッ素残留物７５の除去のために処理されている。
【００２４】
以下でより詳細に説明するように、いくつかの実施形態においては、脱フッ素化プロセスは、誘導結合プラズマ源などのプラズマ源を使用してプロセスガスからプラズマを生成することによって実施することができる。プロセスガスは、水素を含み得る。プラズマは、水素ラジカルを生成し得る。中性水素ラジカルは、分離グリッドを通過して処理チャンバへ達し、そこでワークピースに曝露される。水素ラジカルは、フッ素残留物と反応して、ワークピース上のフッ素残留物を低減することができる。蒸気などの、他の水素ラジカル源を使用することができる。
【００２５】
本開示の例示的な実施形態による脱フッ素化プロセス用の例示的なプロセスパラメータには、
プロセスガス：Ｈ２及びキャリアガス（例えば、Ｎ２又はＡｒ又はＨｅ又はその組合せ）（又は蒸気などの他のＨラジカル源）
キャリアガスに対するＨ２比率：約２乃至約１００
処理時間：約５秒乃至約６０秒
プロセス圧：約３００ｍＴｏｒｒ乃至約４０００ｍＴｏｒｒ
誘導結合プラズマ源電力：約６００Ｗ乃至約５０００Ｗ
ワークピース温度：約９０℃乃至約４００℃
が含まれる。
【００２６】
図１を参照すると、フォトレジスト除去プロセス５８は、脱フッ素化プロセスに続いて、プラズマストリッププロセスを含み得る。プラズマストリッププロセスにより、ワークピース７０を（例えば、プラズマ源を使用してプロセスガスから生成された）ラジカルに曝露させて、フォトレジスト層７６をエッチング及び／又は除去することができる。ステージ６２は、フォトレジスト層７６が除去された後のワークピース７０を示している。
【００２７】
プラズマストリッププロセス用の例示的なプロセスパラメータには、
プロセスガス：Ｏ２、又は、Ｏ２及びキャリアガス（例えば、Ｎ２又はＡｒ又はＨｅ又はその組合せ）
プロセス圧：約６００ｍＴｏｒｒ乃至約１２００ｍＴｏｒｒ
誘導結合プラズマ源電力：約２０００Ｗ乃至約５０００Ｗ
ワークピース温度：約９０℃乃至約４００℃
が含まれていてよい。
【００２８】
いくつかの実施形態においては、脱フッ素化プロセスは、プラズマストリッププロセスを用いてその場で実施することができる。例えば、脱フッ素化プロセス及びプラズマストリッププロセスは、処理チャンバからワークピースを除去する必要なく、同一の処理チャンバ内で実施することができる。
【００２９】
図２は、本開示の例示的な実施形態によるプロセスを実施するために使用可能な、例示的なプラズマ処理装置１００を示している。図示しているように、プラズマ処理装置１００は、処理チャンバ１１０と、処理チャンバ１１０から分離されたプラズマチャンバ１２０とを含む。処理チャンバ１１０は、半導体ウェーハなどの処理すべきワークピース１１４を支持するように動作可能なワークピース支持体又はペデスタル１１２を含む。この例示的な図においては、プラズマは、誘導結合プラズマ源１３５によってプラズマチャンバ１２０（すなわち、プラズマ生成領域）内で生成され、所望の種は、分離グリッドアセンブリ２００を介してプラズマチャンバ１２０から基板１１４の表面へと運ばれる。
【００３０】
本開示の態様を、例示及び説明の目的で、誘導結合プラズマ源を参照して説明する。当業者であれば、本明細書で提供する開示を使用して、本開示の範囲から逸脱することなく、任意のプラズマ源（例えば、誘導結合プラズマ源、容量結合プラズマ源など）が使用可能であることを理解するであろう。
【００３１】
プラズマチャンバ１２０は、誘電体側壁１２２及び天井１２４を含む。誘電体側壁１２２、天井１２４及び分離グリッド２００により、プラズマチャンバ内部１２５が画定される。誘電体側壁１２２は、石英及び／又はアルミナなどの誘電体材料から形成することができる。誘導結合プラズマ源１３５は、プラズマチャンバ１２０の周の誘電体側壁１２２に隣接して配置された誘導コイル１３０を含み得る。誘導コイル１３０は、適当な整合回路網１３２を介してＲＦジェネレータ１３４に結合されている。プロセスガス（例えば、水素ガス及びキャリアガス）は、ガス供給器１５０及び環状ガス分配チャネル１５１又は他の適当なガス導入機構から、チャンバ内部に提供され得る。誘導コイル１３０がＲＦジェネレータ１３４からのＲＦ電力でエネルギを与えられると、プラズマチャンバ１２０内にプラズマが生成され得る。特定の実施形態においては、プラズマ処理装置１００は、誘導コイル１３０のプラズマへの容量結合を低減するために、任意選択手段としての接地されたファラデーシールド１２８を含むことができる。
【００３２】
図２に示しているように、分離グリッド２００は、プラズマチャンバ１２０を処理チャンバ１１０から分離している。分離グリッド２００を使用して、プラズマチャンバ１２０内のプラズマによって生成された混合物からのイオンフィルタリングを実施し、フィルタリングされた混合物を生成することができる。フィルタリングされた混合物が、処理チャンバ内のワークピース１１４に曝露され得る。
【００３３】
いくつかの実施形態においては、分離グリッド２００は、マルチプレート分離グリッドであってよい。例えば、分離グリッド２００は、互いに平行な関係で離間された第１のグリッドプレート２１０及び第２のグリッドプレート２２０を含み得る。第１のグリッドプレート２１０と第２のグリッドプレート２２０とは、所定の距離で分離可能である。
【００３４】
第１のグリッドプレート２１０は、複数の穴を有する第１のグリッドパターンを有し得る。第２のグリッドプレート２２０は、複数の穴を有する第２のグリッドパターンを有し得る。第１のグリッドパターンは、第２のグリッドパターンと同じであっても異なっていてもよい。荷電粒子は、分離グリッドの各グリッドプレート２１０，２２０の穴を通る経路における壁上で再結合することができる。中性種（例えばラジカル）は、第１のグリッドプレート２１０及び第２のグリッドプレート２２０の穴を通って比較的自由に流れることができる。各グリッドプレート２１０及び２２０の穴のサイズ及び厚さは、荷電粒子及び中性粒子の両方の透過性に影響を及ぼし得る。
【００３５】
いくつかの実施形態においては、第１のグリッドプレート２１０は、金属（例えば、アルミニウム）又は他の導電性材料で作製することができ、及び／又は、第２のグリッドプレート２２０は、導電性材料又は誘電体材料（例えば、石英、セラミックなど）のいずれかから作製することができる。いくつかの実施形態においては、第１のグリッドプレート２１０及び／又は第２のグリッドプレート２２０は、シリコン又は炭化ケイ素などの他の材料で作製することができる。グリッドプレートが金属又は他の導電性材料で作製されている場合、グリッドプレートは接地可能である。いくつかの実施形態においては、グリッドアセンブリは、１つのグリッドプレートを備えた単一のグリッドを含み得る。
【００３６】
図３は、本開示の例示的な態様による、１つの例示的な方法（３００）のフローチャートを示している。方法（３００）を、例として、図２のプラズマ処理装置１００を参照しながら説明する。方法（３００）は、任意の適当なプラズマ処理装置で実施することができる。図３は、例示及び説明の目的で、特定の順序で実施されるステップを示している。本明細書に提供される開示を使用する当業者であれば、本開示の範囲から逸脱することなく、本明細書に記載の方法のいずれかの様々なステップが様々に省略、拡張、同時実施、再配置及び／又は修正され得ることを理解するであろう。加えて、本開示の範囲から逸脱することなく、様々なステップ（図示せず）を実施することができる。
【００３７】
（３０２）において、方法は、ワークピース上の層をエッチングするためにエッチングプロセスを実施することを含み得る。エッチングプロセスは、方法（３００）の残余の部分に対して別個の処理装置で実施することができる。エッチングプロセスにより、ワークピース上の層の少なくとも一部を除去することができる。いくつかの実施形態においては、エッチングプロセスは、フッ素ベースのエッチングプロセスであってよい。ワークピースは、フッ素ベースのエッチングプロセスの実施後に、１つ以上のフッ素残留物を有し得る。
【００３８】
（３０４）において、方法は、プラズマ処理装置の処理チャンバ内にワークピースを配置することを含み得る。処理チャンバは、プラズマチャンバから分離可能である（例えば、分離グリッドアセンブリによって分離可能である）。例えば、方法は、ワークピース１１４を処理チャンバ１１０内のワークピース支持体１１２上に配置することを含み得る。
【００３９】
図３を参照すると、方法は、本開示の例示的な態様による脱フッ素化プロセス（３０６）を実施することを含み得る。脱フッ素化プロセスは、本明細書において開示する任意の脱フッ素化プロセスであってよい。例えば、脱フッ素化プロセスは、図４乃至図６を参照して説明する例示的な脱フッ素化プロセスであってよい。
【００４０】
脱フッ素化プロセスにより、ワークピースを１つ以上の水素ラジカルに曝露させて、フッ素残留物と反応させることができる。例えば、水素ラジカルは、フッ素残留物と反応してＨＦを生成し得る。
【００４１】
（３０８）において、方法は、処理チャンバからＨＦを排出することを含み得る。例えば、脱フッ素化プロセスの結果として生成されたＨＦガスは、処理チャンバ１１０からポンプ排出させることができる。
【００４２】
（３１０）において、方法は、例えばワークピースからフォトレジストを除去するために、プラズマストリッププロセスを実施することを含み得る。プラズマストリッププロセスは、例えば、プラズマチャンバ１２０内でプロセスガスからプラズマを生成することと、分離グリッドアセンブリ２００を用いてイオンをフィルタリングすることと、中性ラジカルの、分離グリッドアセンブリ２００の通過を可能にすることと、を含み得る。中性ラジカルをワークピース１１４に曝露して、ワークピースからフォトレジストを少なくとも部分的に除去することができる。
【００４３】
（３１０）におけるプラズマストリッププロセス中に使用されるプロセスガスは、（３０８）における脱フッ素化プロセス中に使用されるプロセスガスとは異なっていてよい。例えば、（３０８）における脱フッ素化プロセス中のプロセスガスは、水素ガスを含み得る。（３１０）におけるプラズマストリッププロセス中のプロセスガスは、酸素ガスを含み得る。
【００４４】
図３の（３１２）において、方法は、ワークピースを処理チャンバから取り出すことを含み得る。例えば、ワークピース１１４は、処理チャンバ１１０内のワークピース支持体１１２から取り出すことができる。その後、プラズマ処理装置は、追加のワークピースの将来の処理のために調整可能となる。このようにして、ワークピースが同一の処理チャンバ内にある間に、脱フッ素化プロセス（３０８）及びプラズマストリッププロセス（３１０）の両方を、同一の処理装置を使用して実施することができる。
【００４５】
図４は、本開示の例示的な態様による、例示的な脱フッ素化プロセス（４００）のフローチャートを示している。プロセス（４００）は、プラズマ処理装置１００を使用して実施することができる。しかしながら、以下で詳細に説明するように、本開示の例示的な態様による方法は、本開示の範囲から逸脱することなく、他のアプローチを使用して実施することができる。図４は、例示及び説明の目的で、特定の順序で実施されるステップを示している。当業者であれば、本明細書に提供する開示を使用して、本開示の範囲から逸脱することなく、本明細書に記載の方法のいずれかの様々なステップが様々に省略、拡張、同時実施、再配置及び／又は修正され得ることを理解するであろう。加えて、本開示の範囲から逸脱することなく、様々な追加のステップ（図示せず）を実施することができる。
【００４６】
（４０２）において、脱フッ素化プロセスは、ワークピースを加熱することを含み得る。例えば、ワークピース１１４は、プロセスチャンバ内でプロセス温度まで加熱され得る。ワークピース１１４は、例えば、ペデスタル１１２に関連づけられた１つ以上の加熱システムを使用して、加熱することができる。いくつかの実施形態においては、ワークピースは、約９０℃乃至約４００℃の範囲のプロセス温度に加熱することができる。
【００４７】
（４０４）において、脱フッ素化プロセスは、プロセスガスをプラズマチャンバに導入することを含み得る。例えば、プロセスガスを、環状ガス分配チャネル１５１又は他の適当なガス導入機構を介して、ガス源１５０からプラズマチャンバ内部１２５に導入することができる。いくつかの実施形態においては、プロセスガスは、水素ガスを含み得る。例えば、プロセスガスは、Ｈ２及びキャリアガス（例えば、Ｎ２又はＡｒ又はＨｅ又は他の不活性ガス又は組合せ）を含み得る。キャリアガスに対するＨ２の比率は、約２乃至約１００であってよい。
【００４８】
（４０６）において、脱フッ素化プロセスは、誘導結合プラズマ源にエネルギを与えてプラズマチャンバ内にプラズマを生成することを含み得る。例えば、誘導コイル１３０は、ＲＦジェネレータ１３４からのＲＦエネルギでエネルギを与えられて、プラズマチャンバ内部１２５内にプラズマを生成することができる。いくつかの実施形態においては、誘導結合プラズマ源は、パルス電力でエネルギを与えられて、プラズマエネルギが低減された所望のラジカルを得ることができる。いくつかの実施形態においては、誘導結合プラズマ源は、約６６０Ｗ乃至約５０００Ｗの範囲の電力で動作させることができる。プラズマを使用して、（４０８）において水素ガスから１つ以上の水素ラジカルを生成することができる。蒸気などの他の水素ラジカル源を使用することができる。
【００４９】
（４１０）において、脱フッ素化プロセスは、プラズマによって生成された１つ以上のイオンをフィルタリングして、フィルタリングされた混合物を生成することを含み得る。フィルタリングされた混合物は、中性水素ラジカルを含み得る。いくつかの実施形態においては、１つ以上のイオンは、ワークピースが配置されている処理チャンバからプラズマチャンバを分離する分離グリッドアセンブリを使用して、フィルタリングされ得る。例えば、分離グリッドアセンブリ２００は、プラズマによって生成されたイオンをフィルタリングするために使用することができる。分離グリッド２００は、複数の穴を有し得る。荷電粒子（例えばイオン）は、複数の穴を通る経路における壁上で再結合することができる。中性種（例えばラジカル）は、穴を通過可能である。
【００５０】
いくつかの実施形態においては、分離グリッド２００は、約９０％以上の効率で、例えば約９５％以上の効率で、イオンをフィルタリングするように構成することができる。イオンフィルタリングのパーセント効率とは、混合物中のイオンの総数に対して混合物から除去されたイオンの量を指す。例えば、約９０％の効率とは、フィルタリング中にイオンの約９０％が除去されることを示す。約９５％の効率とは、フィルタリング中にイオンの約９５％が除去されることを示す。
【００５１】
いくつかの実施形態においては、分離グリッドは、マルチプレート分離グリッドであってよい。マルチプレート分離グリッドは、複数の分離グリッドプレートを並列に有し得る。グリッドプレート内の穴の配置及びアライメントは選択可能であり、これにより、イオンフィルタリングに対して所望の効率、例えば９５％以上の効率が提供される。
【００５２】
例えば、分離グリッド２００は、互いに平行な関係にある第１のグリッドプレート２１０及び第２のグリッドプレート２２０を有し得る。第１のグリッドプレート２１０は、複数の穴を有する第１のグリッドパターンを有し得る。第２のグリッドプレート２２０は、複数の穴を有する第２のグリッドパターンを有し得る。第１のグリッドパターンは、第２のグリッドパターンと同じであっても異なっていてもよい。荷電粒子（例えばイオン）は、分離グリッド２００内の各グリッドプレート２１０，２２０の穴を通る経路における壁上で再結合することができる。中性種（例えばラジカル）は、第１のグリッドプレート２１０及び第２のグリッドプレート２２０の穴を通って比較的自由に流れることができる。
【００５３】
図４の（４１２）において、脱フッ素化プロセスは、ワークピースを水素ラジカルに曝露させることを含み得る。より具体的には、ワークピースは、プラズマ内で生成されて分離グリッドアセンブリを通過した水素ラジカルに曝露され得る。一例として、水素ラジカルは、分離グリッド２００を通過し、ワークピース１１４に曝露され得る。ワークピースが水素ラジカルに曝露されることにより、ワークピースから１つ以上のフッ素残留物が除去され得る。
【００５４】
脱フッ素化プロセスは、本開示の範囲から逸脱することなく、他のアプローチを使用して水素ラジカルを生成することによっても実施することができる。例えば、いくつかの実施形態においては、水素ラジカルは、プラズマ後のガス注入及び／又は加熱されたフィラメント及び／又は蒸気を少なくとも部分的に使用して、生成することができる。
【００５５】
図５は、本開示の例示的な実施形態による、プラズマ後のガス注入を使用する水素ラジカルの例示的な生成を示している。より具体的には、図５は、本開示の例示的な実施形態による、プラズマ後の水素の注入のための例示的な分離グリッド２００を示している。より具体的には、分離グリッド２００は、平行な関係に配置された第１のグリッドプレート２１０及び第２のグリッドプレート２２０を含む。第１のグリッドプレート２１０及び第２のグリッドプレート２２０は、イオン／ＵＶフィルタリングを提供することができる。
【００５６】
第１のグリッドプレート２１０及び第２のグリッドプレート２２０は、互いに平行な関係とすることができる。第１のグリッドプレート２１０は、複数の穴を有する第１のグリッドパターンを有し得る。第２のグリッドプレート２２０は、複数の穴を有する第２のグリッドパターンを有し得る。第１のグリッドパターンは、第２のグリッドパターンと同じであっても異なっていてもよい。プラズマからの種（例えば、励起された不活性ガス分子）２１５は、分離グリッド２００に曝露され得る。荷電粒子（例えばイオン）は、分離グリッド２００内の各グリッドプレート２１０、２２０の穴を通る経路における壁上で再結合することができる。中性種は、第１のグリッドプレート２１０及び第２のグリッドプレート２２０の穴を通って比較的自由に流れることができる。
【００５７】
第２のグリッドプレート２２０の後方で、ガス注入源２３０は、分離グリッド２００を通過した種に水素２３２を混合するように構成することができる。水素ガスの注入から生じる水素ラジカルを含む混合物２２５は、処理チャンバ内のワークピースへの曝露のために第３のグリッドプレート２３５を通過することができる。
【００５８】
当該例においては、例示の目的で、３つのグリッドプレートを備えた分離グリッドについて説明している。当業者であれば、本明細書において提供する開示を使用して、本開示の範囲から逸脱することなく、より多数の又はより少数のグリッドプレートが使用可能であることを理解するであろう。付加的に、分離グリッド内の任意のポイントで、及び／又は、処理チャンバ内の分離グリッドの後方で、水素と種とを混合することができる。例えば、ガス注入源２３０は、第１のグリッドプレート２１０と第２のグリッドプレート２２０との間に配置することができる。
【００５９】
いくつかの実施形態においては、水素ラジカルは、加熱されたフィラメント（例えば、タングステンフィラメント）上で水素ガスを通過させることによって生成することができる。例えば、図６に示すように、水素ガスＨ２２４０は、加熱されたフィラメント２４５（例えばタングステンフィラメント）を通過して、第１のチャンバ内に水素ラジカル２２５を生成することができる。水素ラジカル２２５は、分離グリッド２００を通過することができる。
【００６０】
分離グリッド２００は、平行な関係で配置された第１のグリッドプレート２１０及び第２のグリッドプレート２２０を含む。第１のグリッドプレート２１０は、複数の穴を有する第１のグリッドパターンを有し得る。第２のグリッドプレート２２０は、複数の穴を有する第２のグリッドパターンを有し得る。第１のグリッドパターンは、第２のグリッドパターンと同じであっても異なっていてもよい。
【００６１】
脱フッ素化プロセス及び／又はプラズマストリッププロセスは、本開示の範囲から逸脱することなく、他のプラズマ処理装置を使用して実施することができる。
【００６２】
図７は、本開示の例示的な実施形態によるプロセスを実施するために使用可能な例示的なプラズマ処理装置５００を示している。プラズマ処理装置５００は、図２のプラズマ処理装置１００と同様である。
【００６３】
より具体的には、プラズマ処理装置５００は、処理チャンバ１１０と、処理チャンバ１１０から分離されたプラズマチャンバ１２０とを含む。処理チャンバ１１０は、半導体ウェーハなどの処理すべきワークピース１１４を保持するように動作可能な基板ホルダ又はペデスタル１１２を含む。この例示的な図においては、プラズマは、誘導結合プラズマ源１３５によってプラズマチャンバ１２０（すなわち、プラズマ生成領域）内に生成され、所望の種は、分離グリッドアセンブリ２００を介してプラズマチャンバ１２０から基板１１４の表面へと運ばれる。
【００６４】
プラズマチャンバ１２０は、誘電体側壁１２２及び天井１２４を含む。誘電体側壁１２２、天井１２４及び分離グリッド２００により、プラズマチャンバ内部１２５が画定される。誘電体側壁１２２は、石英及び／又はアルミナなどの誘電体材料から形成することができる。誘導結合プラズマ源１３５は、プラズマチャンバ１２０の周の誘電体側壁１２２に隣接して配置された誘導コイル１３０を含み得る。誘導コイル１３０は、適当な整合回路網１３２を介してＲＦジェネレータ１３４に結合されている。プロセスガス（例えば不活性ガス）は、ガス供給器１５０及び環状ガス分配チャネル１５１又は他の適当なガス導入機構から、チャンバ内部に提供され得る。誘導コイル１３０がＲＦジェネレータ１３４からのＲＦ電力でエネルギを与えられると、プラズマチャンバ１２０内にプラズマが生成され得る。特定の実施形態においては、プラズマ処理装置１００は、誘導コイル１３０のプラズマへの容量結合を低減するために、任意選択手段としての接地されたファラデーシールド１２８を含むことができる。
【００６５】
図７に示すように、分離グリッド２００は、プラズマチャンバ１２０を処理チャンバ１１０から分離している。分離グリッド２００を使用して、プラズマチャンバ１２０内のプラズマによって生成された混合物からのイオンフィルタリングを実施し、フィルタリングされた混合物を生成することができる。フィルタリングされた混合物は、処理チャンバ内のワークピース１１４に曝露され得る。
【００６６】
いくつかの実施形態においては、分離グリッド２００は、マルチプレート分離グリッドであってよい。例えば、分離グリッド２００は、互いに平行な関係で離間された第１のグリッドプレート２１０及び第２のグリッドプレート２２０を含み得る。第１のグリッドプレート２１０と第２のグリッドプレート２２０とは、所定の距離で分離可能である。
【００６７】
第１のグリッドプレート２１０は、複数の穴を有する第１のグリッドパターンを有し得る。第２のグリッドプレート２２０は、複数の穴を有する第２のグリッドパターンを有し得る。第１のグリッドパターンは、第２のグリッドパターンと同じであっても異なっていてもよい。荷電粒子は、分離グリッド内の各グリッドプレート２１０、２２０の穴を通る経路における壁上で再結合することができる。中性種（例えばラジカル）は、第１のグリッドプレート２１０及び第２のグリッドプレート２２０の穴を通って比較的自由に流れることができる。各グリッドプレート２１０及び２２０の穴のサイズ及び厚さは、荷電粒子及び中性粒子の両方の透過性に影響を及ぼし得る。
【００６８】
いくつかの実施形態においては、第１のグリッドプレート２１０は、金属（例えばアルミニウム）又は他の導電性材料で作製することができ、及び／又は、第２のグリッドプレート２２０は、導電性材料又は誘電体材料（例えば、石英、セラミックなど）のいずれかから作製することができる。いくつかの実施形態においては、第１のグリッドプレート２１０及び／又は第２のグリッドプレート２２０は、シリコン又は炭化ケイ素などの他の材料で作製することができる。グリッドプレートが金属又は他の導電性材料で作製されている場合、グリッドプレートは接地可能である。
【００６９】
上述のように、水素ガスは、分離グリッド２００を通過する種に注入されて、ワークピース１１４への曝露のための１つ以上の水素ラジカルを生成することができる。水素ラジカルは、様々な半導体製造プロセスを実施するために使用可能である。
【００７０】
図７の例示的なプラズマ処理装置５００は、プラズマチャンバ１２０内に第１のプラズマ５０２（例えば遠隔プラズマ）を生成し、処理チャンバ１１０内に第２のプラズマ５０４（例えば直接プラズマ）を生成するように動作可能である。本明細書で使用される場合、「遠隔プラズマ」とは、分離グリッドによってワークピースから分離されたプラズマチャンバ内などのワークピースから離れた箇所で生成されるプラズマを指す。本明細書で使用される場合、「直接プラズマ」とは、ワークピースを支持するように動作可能なペデスタルを有する処理チャンバ内で生成されるプラズマなどの、ワークピースに直接に曝露されるプラズマを指す。
【００７１】
より具体的には、図７のプラズマ処理装置５００は、ペデスタル１１２内にバイアス電極５１０を有するバイアス源を含む。バイアス電極５１０は、適当な整合回路網５１２を介して、ＲＦジェネレータ５１４に結合され得る。バイアス電極５１０がＲＦエネルギでエネルギを与えられると、第２のプラズマ５０４が、処理チャンバ１１０内の混合物から、ワークピース１１４への直接の曝露のために生成され得る。処理チャンバ１１０は、処理チャンバ１１０からガスを排出するためのガス排出ポート５１６を含み得る。本開示の例示的な態様による脱フッ素化プロセスで使用される水素ラジカルは、第１のプラズマ５０２及び／又は第２のプラズマ５０４を使用して生成することができる。
【００７２】
図８は、図２及び図７のものと同様の処理チャンバ６００を示している。より具体的には、プラズマ処理装置６００は、処理チャンバ１１０と、処理チャンバ１１０から分離されたプラズマチャンバ１２０とを含む。処理チャンバ１１０は、半導体ウェーハなどの処理すべきワークピース１１４を保持するように動作可能な基板ホルダ又はペデスタル１１２を含む。この例示的な図においては、プラズマは、誘導結合プラズマ源１３５によってプラズマチャンバ１２０（すなわち、プラズマ生成領域）内で生成され、所望の種は、分離グリッドアセンブリ２００を介してプラズマチャンバ１２０から基板１１４の表面へと運ばれる。
【００７３】
プラズマチャンバ１２０は、誘電体側壁１２２及び天井１２４を含む。誘電体側壁１２２、天井１２４及び分離グリッド２００により、プラズマチャンバ内部１２５が画定される。誘電体側壁１２２は、石英及び／又はアルミナなどの誘電体材料から形成することができる。誘導結合プラズマ源１３５は、プラズマチャンバ１２０の周の誘電体側壁１２２に隣接して配置された誘導コイル１３０を含み得る。誘導コイル１３０は、適当な整合回路網１３２を介してＲＦジェネレータ１３４に結合されている。プロセスガス（例えば不活性ガス）は、ガス供給器１５０及び環状ガス分配チャネル１５１又は他の適当なガス導入機構から、チャンバ内部に提供され得る。誘導コイル１３０がＲＦジェネレータ１３４からのＲＦ電力でエネルギを与えられると、プラズマチャンバ１２０内にプラズマが生成され得る。特定の実施形態においては、プラズマ処理装置１００は、誘導コイル１３０のプラズマへの容量結合を低減するために、任意選択手段としての接地されたファラデーシールド１２８を含むことができる。
【００７４】
図８に示すように、分離グリッド２００は、プラズマチャンバ１２０を処理チャンバ１１０から分離している。分離グリッド２００を使用して、プラズマチャンバ１２０内のプラズマによって生成された混合物からのイオンフィルタリングを実施し、フィルタリングされた混合物を生成することができる。フィルタリングされた混合物は、処理チャンバ内のワークピース１１４に曝露され得る。
【００７５】
いくつかの実施形態においては、分離グリッド２００は、マルチプレート分離グリッドであってよい。例えば、分離グリッド２００は、互いに平行な関係で離間された第１のグリッドプレート２１０及び第２のグリッドプレート２２０を含み得る。第１のグリッドプレート２１０と第２のグリッドプレート２２０とは、所定の距離で分離可能である。
【００７６】
第１のグリッドプレート２１０は、複数の穴を有する第１のグリッドパターンを有し得る。第２のグリッドプレート２２０は、複数の穴を有する第２のグリッドパターンを有し得る。第１のグリッドパターンは、第２のグリッドパターンと同じであっても異なっていてもよい。荷電粒子は、分離グリッド内の各グリッドプレート２１０、２２０の穴を通る経路における壁上で再結合することができる。中性種（例えばラジカル）は、第１のグリッドプレート２１０及び第２のグリッドプレート２２０の穴を通って比較的自由に流れることができる。各グリッドプレート２１０及び２２０の穴のサイズ及び厚さは、荷電粒子及び中性粒子の両方の透過性に影響を及ぼし得る。
【００７７】
いくつかの実施形態においては、第１のグリッドプレート２１０は、金属（例えばアルミニウム）又は他の導電性材料で作製することができ、及び／又は、第２のグリッドプレート２２０は、導電性材料又は誘電体材料（例えば、石英、セラミックなど）のいずれかから作製することができる。いくつかの実施形態においては、第１のグリッドプレート２１０及び／又は第２のグリッドプレート２２０は、シリコン又は炭化ケイ素などの他の材料で作製することができる。グリッドプレートが金属又は他の導電性材料で作製されている場合、グリッドプレートは接地可能である。
【００７８】
図８の例示的なプラズマ処理装置６００は、プラズマチャンバ１２０内に第１のプラズマ６０２（例えば遠隔プラズマ）を生成し、処理チャンバ１１０内に第２のプラズマ６０４（例えば直接プラズマ）を生成するように動作可能である。図示しているように、プラズマ処理装置６００は、遠隔プラズマチャンバ１２０に関連する垂直側壁１２２から延在する、角度の付いた誘電体側壁６２２を含み得る。角度の付いた誘電体側壁６２２は、処理チャンバ１１０の一部を形成していてよい。
【００７９】
第２の誘導プラズマ源６３５を、誘電体側壁６２２に近接して配置することができる。第２の誘導プラズマ源６３５は、適当な整合回路網６１２を介してＲＦジェネレータ６１４に結合された誘導コイル６１０を含み得る。誘導コイル６１０は、ＲＦエネルギでエネルギを与えられると、処理チャンバ１１０内の混合物から、直接プラズマ６０４を誘導することができる。ファラデーシールド６２８は、誘導コイル６１０と側壁６２２との間に配置可能である。
【００８０】
ペデスタル１１２は、垂直方向Ｖに移動可能である。例えば、ペデスタル１１２は、ペデスタル１１２から分離グリッドアセンブリ２００までの距離を調整するように構成可能な垂直リフト６１６を含むことができる。一例として、ペデスタル１１２は、遠隔プラズマ６０２を使用して処理するための第１の垂直位置に配置することができる。ペデスタル１１２は、直接プラズマ６０４を使用して処理するための第２の垂直位置に位置することもできる。第１の垂直位置は、第２の垂直位置に対して分離グリッドアセンブリ２００により近づいていてよい。
【００８１】
図８のプラズマ処理装置６００は、ペデスタル１１２内にバイアス電極５１０を有するバイアス源を含む。バイアス電極５１０は、適当な整合回路網５１２を介してＲＦジェネレータ５１４に結合可能である。処理チャンバ１１０は、処理チャンバ１１０からガスを排出するためのガス排出ポート５１６を含み得る。本開示の例示的な態様による脱フッ素化プロセスで使用される水素ラジカルは、第１のプラズマ６０２及び／又は第２のプラズマ６０４を使用して生成することができる。
【００８２】
本主題をその特定の例示的な実施形態に関して詳細に説明してきたが、当業者であれば、前述した事柄の理解を得て、こうした実施形態の変更形態、変形形態及び等価形態を容易に形成できることを理解されたい。したがって、本開示の範囲は限定のためではなく例示のためのものであり、本主題の開示は、当業者にとって容易に明らかであるはずの本主題へのこうした修正、変形及び／又は追加の包含を排除するものではない。
【図１】
2021530102.tif 000003
【図２】
2021530102.tif 000004
【図３】
2021530102.tif 000005
【図４】
2021530102.tif 000006
【図５】
2021530102.tif 000007
【図６】
2021530102.tif 000008
【図７】
2021530102.tif 000009
【図８】
2021530102.tif 000010
【国際調査報告】
2021530102.tif 000011
2021530102.tif 000012